(57)【要約】  （Ａ）延伸ポリプロピレン（ＯＰＰ）を含む外面と、（Ｂ）ブレンドであって、ブレンドの重量基準の重量パーセントにおいて、（１）３０〜８０重量％のプロピレン系プラストマーまたはエラストマー（ＰＢＰＥ）及び（２）２０〜７０重量％の低密度ポリエチレン（ＬＤＰＥ）のブレンドを含む内面と、を含むパッケージ、例えば、パウチであって、パッケージが、（Ｃ）ヒートシールにおいて、内面の２つの部分を接合することによって形成される可剥性端部シールであって、ヒートシールが、１〜４ポンド／インチ（ｌｂ／ｉｎ）（４．４８〜１７．９ニュートン（Ｎ）／２５．４ミリメートル（ｍｍ））のシール強度を有する、可剥性端部シールと、（Ｄ）ヒートシールにおいて、内面の部分を外面の部分と接合することによって形成されるラップシールであって、ヒートシールが、（≧）１５ｌｂ／インチ（６７．２Ｎ／２５．４ｍｍ）以上のシール強度を有する、ラップシールとをさらに含む、パッケージ、例えば、パウチ。【選択図】図１
2019500284.tif 000002
【特許請求の範囲】
【請求項１】
パッケージであって
（Ａ）延伸ポリプロピレン（ＯＰＰ）を含む外面と、
（Ｂ）ＰＢＰＥ／ＬＤＰＥブレンドであって、前記ブレンドの重量基準の重量パーセントにおいて、
（１）３０〜８０重量％のプロピレン系プラストマーまたはエラストマー（ＰＢＰＥ）、及び
（２）２０〜７０重量％の低密度ポリエチレン（ＬＤＰＥ）、のＰＢＰＥ／ＬＤＰＥブレンドを含む内面と、を含み、
前記パッケージが、
（Ｃ）ヒートシールにおいて、前記内面の２つの部分を接合することによって形成される可剥性端部シールであって、前記ヒートシールが、１〜４ポンド／インチ（ｌｂ／ｉｎ）（４．４８〜１７．９ニュートン（Ｎ）／２５．４ミリメートル（ｍｍ））のシール強度を有する、可剥性端部シールと、
（Ｄ）ヒートシールにおいて、前記内面の部分を前記外面の部分と接合することによって形成されるラップシールであって、前記ヒートシールが、（≧）１５ｌｂ／インチ（６７．２Ｎ／２５．４ｍｍ）以上のシール強度を有する、ラップシールと、をさらに含む、パッケージ。
【請求項２】
前記ＯＰＰが、（ｉ）一軸延伸キャストポリプロピレン（ｃＰＰ）または（ｉｉ）二軸延伸ポリプロピレン（ＢＯＰＰ）である、請求項１に記載のパッケージ。
【請求項３】
外層及び内層をさらに含み、前記パッケージの前記外面が、前記外層の表面であり、前記パッケージの前記内面が、前記内層の表面である、請求項１または２に記載のパッケージ。
【請求項４】
前記内層が、少なくとも２層の副層を含み、前記パッケージの前記内面が、前記内層の前記副層のうちの１つの表面である、請求項１〜３のいずれか一項に記載のパッケージ。
【請求項５】
少なくとも１層の中間層をさらに含む、請求項１〜４のいずれか一項に記載のパッケージ。
【請求項６】
前記ＰＢＰＥ／ＬＤＰＥブレンドが、
（１）少なくとも５０％のＰＢＰＥと、
（２）５０％未満のＬＤＰＥと、を含む、請求項１〜５のいずれか一項に記載のパッケージ。
【請求項７】
前記ＰＢＰＥ／ＬＤＰＥブレンドが、ＡＳＴＭ  Ｄ７９２に従って測定された０．８９０〜０．９１５ｇ／ｃｍ３の密度を有する、請求項１〜６のいずれか一項に記載のパッケージ。
【請求項８】
前記ＰＢＰＥが、ＡＳＴＭ  Ｄ−１２３８（２３０℃／２．１６ｋｇ）に従って測定された０．１〜２５ｇ／１０分のＭＦＲを有する、請求項１〜７のいずれか一項に記載のパッケージ。
【請求項９】
前記ＰＢＰＥが、１〜３０重量％の範囲の結晶化度（少なくとも２〜５０ジュール／グラム未満の融解熱）を有する、請求項１〜８のいずれか一項に記載のパッケージ。
【請求項１０】
前記ＰＢＰＥが、エチレンから誘導された１〜４０重量％のマー単位を含む、請求項１〜９のいずれか一項に記載のパッケージ。
【請求項１１】
パウチの形態における請求項１〜１０のいずれか一項に記載のパッケージ。
【請求項１２】
タイ層である少なくとも１層の中間層をさらに含む、請求項１〜１１のいずれか一項に記載のパッケージ。
【請求項１３】
前記ＰＢＰＥ／ＬＤＰＥブレンドが、
（１）７５％のＰＢＰＥと、
（２）２５％のＬＤＰＥと、を含み、
前記ＰＢＰＥ／ＬＤＰＥブレンドが、ＡＳＴＭ  Ｄ７９２に従って測定された０．８９０〜０．９１５ｇ／ｃｍ３の密度、及びＡＳＴＭ  Ｄ−１２３８（１９０℃／２．１６Ｋｇ）に従って測定された３．０〜４．０ｇ／１０分のメルトインデックスを有する、請求項１〜１２のいずれか一項に記載のパッケージ。
【請求項１４】
前記内層が、３層の副層を含み、前記パッケージの前記内面が、前記内層の前記副層のうちの１つの表面である、請求項１〜１３のいずれか一項に記載のパッケージ。
【請求項１５】
前記内層が、
（ａ）プロピレン系プラストマーまたはエラストマー（ＰＢＰＥ）を含む第１の副層と、
（ｂ）ポリオレフィンを含む第２の副層と、
（ｃ）ＰＢＰＥ／ＬＤＰＥブレンドを含む第３の副層と、を含む３層の副層を含み、
前記パッケージの前記内面が、前記内層の前記第３の副層の表面である、請求項１〜１４のいずれか一項に記載のパッケージ。
【発明の詳細な説明】
【技術分野】
【０００１】
本発明は、パッケージングに関する。一態様において、本発明は、ヒートシールを有するパッケージ、例えば、パウチに関し、また、別の態様において、本発明は、可剥性及び非可剥性ヒートシールの両方を有するパッケージに関する。
【背景技術】
【０００２】
ヒートシール可能な可剥性フィルムは、一般に、１つ以上のポリマー樹脂から作製される。ヒートシール可能な可剥性フィルムの得られる特性は、フィルムを形成するために使用される樹脂のタイプに大きく依存する。例えば、エチレンビニルアセテート（ＥＶＡ）及びエチレンメチルアクリレート（ＥＭＡ）コポリマーは、優れたヒートシーリング性を提供する。しかしながら、これらのコポリマーで製造されたシールは、通常、フィルムに損傷を与えることなく分離を達成することができない、すなわち、シールが「ハードシール」であるようなものである。この課題を軽減するために、ポリブチレンをＥＶＡポリマーと混合させて、ヒートシール可能な可剥性フィルムを製造する、すなわち、シールは、「フランジブルシール」である。フィルムの剥離性が改善されるが、このブレンドは、良好なホットタック強度が不足し、可剥性フィルムは、ＥＶＡの存在に起因するいくらかの不快臭を有する。ポリブチレンを使用することに加えて、いくつかのイオノマー、例えば、ＳＵＲＬＹＮ（登録商標）イオノマー樹脂（エチレン及びメタアクリル酸のコポリマー）をＥＶＡと混合して、ヒートシール可能な可剥性フィルムを製造する。フィルムは、可剥性であるが、それは、フィルムの分離時に、糸引きまたは「エンジェルヘアー」を引き起こす。さらに、イオノマーは、一般的に高価であり、その上いくらかの臭いを有することがある。
【０００３】
延伸ポリプロピレン（ＯＰＰ）ラミネートは、フィンシールまたはラップシール（パウチの筒状を形成するために）及び端部シール（両端でパウチを閉じるために）によって、パッキング、例えば、パウチを形成するために一般に使用される。ラップシールは、構造の内部（内）層（すなわち、シーラント層）及び構造の外部（外）面を重ね合わせて、それらをヒートシーリングすることによって形成される。フィンシールは、典型的に、バッグの後部中央において、構造の内部（シーラント）面を合わせて、それら自体に対してシールする。ラップシールは、フィンシールと比較して、折り目を作成する必要がないため、材料の節減を提供する。
【０００４】
エラストマー及びプラストマーなどのポリプロピレン（ＰＰ）系フィルムに対して強いシーラントは、高気密シールを提供するが、剥離シール属性が不足する。
【０００５】
ＷＯ２０１４／１００３８６は、複数区画パウチフォーマットであるが、すべての場合で２つのシーラント層面をシーリングすることによるプロピレン系プラストマーまたはエラストマー（ＰＢＰＥ）樹脂の剥離シール（フランジブルシール）及びロックアップシール（ハードシール）の組み合わせを教示している。それは、フィンシールを有するパッケージングフォーマットを教示している。
【０００６】
パッケージング産業に対する継続的な関心は、（消費者利便のための）可剥性端部シール及び（取り扱い及び輸送中の気密シーリングのための）非可剥性ラップシールの両方を有するパッケージである。このようなパッケージは、延伸ＰＰ系ラミネートにおいて使用される典型的なシーラントにとって難題である。パウチフォーマットにおけるこのようなシーラント、例えば、ＰＢＰＥは、一般に、端部シール及びラップシールのための非可剥性シールを提供する。
【発明の概要】
【０００７】
一実施形態において、本発明は、
（Ａ）延伸ポリプロピレン（ＯＰＰ）を含む外面と、
（Ｂ）ブレンドであって、ブレンドの重量基準の重量パーセントにおいて、
（１）３０〜８０重量％のプロピレン系プラストマーまたはエラストマー（ＰＢＰＥ）、及び
（２）２０〜７０重量％の低密度ポリエチレン（ＬＤＰＥ）、のブレンドを含む内面と、を含むパッケージであり、
パッケージが、
（Ｃ）ヒートシールにおいて、内面の２つの部分を接合することによって形成される可剥性端部シールであって、ヒートシールが、１〜４ポンド／インチ（ｌｂ／ｉｎ）（４．４８〜１７．９ニュートン（Ｎ）／２５．４ミリメートル（ｍｍ））のシール強度を有する、可剥性端部シールと、
（Ｄ）ヒートシールにおいて、前記内面の部分を前記外面の部分と接合することによって形成されるラップシールであって、前記ヒートシールが、（≧）１５ｌｂ／インチ（６７．２Ｎ／２５．４ｍｍ）以上のシール強度を有する、ラップシールと、をさらに含む。
【０００８】
一実施形態において、パッケージは、パウチである。
【図面の簡単な説明】
【０００９】
【図１】フィンシールの形成を例証する一連の３つの図面である。
【図２】ラップシールの形成を例証する一連の３つの図面である。
【図３】Ｔ形状及びＩ形状の引張力を例証する図面である。
【図４】発明構造及び比較構造のＴ形状の引張ヒートシール強度を報告するグラフである。
【図５】発明構造及び比較構造のＩ形状の引張ヒートシール強度を報告するグラフである。
【発明を実施するための形態】
【００１０】
定義
反対の記述、文脈からの暗示、または当技術分野においての慣例がない限り、すべての部及び百分率は重量基準であり、すべての試験方法は、本開示の出願日時点で最新のものである。米国特許実務のために、参照されるあらゆる特許、特許出願もしくは刊行物の内容は、その全体が参照により組み込まれ（または、その相当する米国版が、同じように参照により組み込まれる）、特に、定義の開示（本開示において具体的に示されるいかなる定義とも矛盾しない程度に）、及び当技術分野における一般知識に関して参照により組み込まれる。
【００１１】
本開示の数値範囲は、下限値及び／または上限値、及びそれらの値を含むすべての値を含む。明確な値（例えば、１〜１０、または３〜５、または６など）を含有する範囲については、任意の２つの明確な値の間のあらゆる部分範囲も含まれる（例えば、１〜２、２〜６、５〜７、３〜７、５〜６など、または、３〜４．５、もしくは５．５など）。
【００１２】
「含む（ｃｏｍｐｒｉｓｉｎｇ）」、「含む（ｉｎｃｌｕｄｉｎｇ）」、「有する」という用語、及びそれらの派生語は、同じであることが特に開示されているかどうかにかかわらず、あらゆる追加の構成成分、ステップ、または手順の存在を排除することを意図しない。あらゆる疑念を回避するために、「含む（ｃｏｍｐｒｉｓｉｎｇ）」という用語の使用により請求されるすべての組成物は、反対の記述がない限り、重合による、または別の方法によるかにかかわらず、あらゆる追加の添加剤、補助剤、または化合物を含んでもよい。対照的に、「から本質的になる」という用語は、あらゆる後続の詳説の範囲から、あらゆる他の構成成分、ステップ、または手順を除外し、実施可能性にとって必須でないものを除く。「からなる」という用語は、明確に詳述されないかまたは列挙されない、あらゆる構成成分、ステップ、もしくは手順を除く。
【００１３】
特に明記しない限り、「または」という用語は、個々及び任意の組み合わせにおいて列挙された要素を指す。
【００１４】
単数の使用は、複数の使用を含み、その逆もまた同様である。
【００１５】
「ヒートシール可能なフィルム構造」などの用語は、ヒートシーリング手順に供されるときに、ヒートシールを形成するフィルム構造を意味する。ヒートシーリング手順は、開位置から閉位置まで移動するホットメタルシーリングジョーを含む。閉位置において、ホットメタルジョーは、所定のシーリング圧力、及び所定のシーリング温度でフィルムの最外層としばらくの間直接接触する（ドウェルタイム）。ドウェルタイムの間、熱は、フィルムの最外層を通じて伝達され、反対側の内側シール層を溶融かつ融着してヒートシールを形成する。一般に、最外層は、シール層よりも高い溶融温度を有する。このため、シール層は溶融されシールを形成するが、フィルムの最外層は、溶融せず、シーリングジョーに、粘着しない、または実質的に粘着しない。シーリングジョーバーに対する表面処理は、フィルムに対する粘着性効果をさらに低減するために適用されてもよい。シーリングジョーの再開後、フィルムは、室温に冷却される。ヒートシーリング手順を使用して、例えば、バッグ、パウチ、サッシェ、及びスタンドアップパウチなどの所望の形状にフィルムを形成することができる。
【００１６】
実施形態において、ホットメタルジョーは、形成、充填、及びシール装置の構成要素である。
【００１７】
ヒートシールは、フランジブルシールまたはハードシールであることができる。「フランジブルシール」は、フィルムを破壊することなく手で分離可能（または剥離可能）であるヒートシールである。「ハードシール」は、フィルムを破壊することなく手で分離不可能であるヒートシールである。一般に、フランジブルシールは、シールに対して指圧または手の圧力を印加することによって分離可能または開放可能となるように設計される。ハードシールは、シールに対して指圧または手の圧力を印加することによって無傷で残存するように設計される。ヒートシール強度は、ＡＳＴＭ  Ｆ８８−９４に従って測定される。
【００１８】
「ホットタック強度」などの用語は、シールが作製された直後、及びシールが周囲温度に冷却される前のフレキシブルウェブの熱可塑性表面の間に形成されるヒートシールの強度を意味する。形成−充填の動作において、パッケージのシール領域は、まだ熱い間に頻繁に破壊的な力に供される。ホットシールがこれらの力に対して不適切な耐性を有する場合、パッケージングプロセスの間に破損が生じる場合がある。ホットシール強度としても既知であるホットタック強度は、この品質が不可欠である商業的用途における、材料のその実行能力について特性化して、等級付けする手段である。ホットタック強度は、ＡＳＴＭ  Ｆ１９２１／Ｆ１９２１Ｍ−１２ｅ１に従って測定することができる。
【００１９】
「パウチ」、「パッケージングパウチ」などの用語は、シールされたプラスチック容器を意味する。パウチは、典型的に、非常にフレキシブルであるが、いくつかは、充填されたときに、自立するように設計される。パウチは、典型的に、プラスチックラミネートフィルムから形成されて、一般の形状では管状である。管状の長手方向または細長い側面は、フィルムをその長手方向軸に沿ってそれ自体上へ曲げること、及びその長手方向縁部をフィンまたはラップシールに接合することによって形成される。管状は、典型的に、その交差軸または横軸に沿って２つの端部シールを形成することによって「閉じられる」。パウチは、限定されないが、食品、飲料、医薬品、産業的な必需品などを含む多種多様な商品、典型的には、液体、及び易流動性固体をパッケージングするために使用される。
【００２０】
「プロピレン系プラストマー」などの用語は、プロピレンから誘導された少なくとも５０重量パーセント（重量％）のマー単位を含み、かつ０．８８０１〜０．９０００ｇ／ｃｍ３の密度を有するポリマーを意味する。典型的には、ポリマーの残りのマー単位は、エチレン及び／またはＣ４−１２アルファ−オレフィン、例えば、１−ブテン、１−ヘキセン、１−オクテンなどを含む。
【００２１】
「プロピレン系エラストマー」などの用語は、プロピレンから誘導された少なくとも５０重量％のマー単位を含み、かつ０．８６０１〜０．８８００ｇ／ｃｍ３の密度を有するポリマーを意味する。典型的には、ポリマーの残りのマー単位は、エチレン及び／またはＣ４−１２アルファ−オレフィン、例えば、１−ブテン、１−ヘキセン、１−オクテンなどを含む。
【００２２】
「マー」、「マー単位」などの用語は、典型的に、ポリマーが作製されるモノマー類から誘導されたポリマーの繰り返し単位を意味する。ポリエチレンについてのマー単位は、エチレン（ＣＨ２＝ＣＨ２）から誘導される−ＣＨ２−ＣＨ２−であり、ポリプロピレンについてのマー単位は、プロピレン（ＣＨ２＝ＣＨ−ＣＨ３）から誘導される−ＣＨ２−ＣＨ２−（ＣＨ３）である。
【００２３】
ヒートシール
フィン及びラップシール
ヒートシール可能な可剥性フィルム（「可剥性シール」としても既知）は、例えば、食品または医療装置を含む容器を一時的に閉じるために、大規模に用いられる。使用中、消費者は、可剥性フィルムを引き剥がす。剥離性は、一般に、パッケージを開放する過程で２つのうちのいずれかの完全性を損なうことなく、２つの材料または基材を分離する能力を指す。消費者受容を得るために、ヒートシール可能な可剥性フィルムと関連する多くの特性が所望される。例えば、「可剥性」特性に加えて、フィルムは、容器またはバッグの漏れ止めクロージャも提供しなければならない。
【００２４】
パッケージをシールするために、ヒートシーリングが一般に使用される。自動パッケージングラインにおいて形成される典型的なパウチまたはバッグは、上部シール、下部シール、及び後部シールを有する。典型的には、（典型的に、パウチの後部中央で）パウチの筒状を形成するために使用されるシールは、フィンシールまたはラップシールである。
【００２５】
図１に示すように、フィンシールは、典型的には、バッグの後部中央において、フィルムの内面を合わせて、それ自体に対してシールするときに形成される。フィンシール（シーラント対シーラント）は、（外面の組成物（例えば、ＯＰＰ）が固有のシール特性を有しないとき）より高いシール強度を達成する利点を有するが、ラップシールに比べて、より多く（単位当たりおよそ４％多くの面積）のパッケージング領域を必要とし、これにより、より高価である。
【００２６】
図２に示すように、ラップシールは、典型的には、再度、バッグの後部中央において、フィルムの内面が、フィルムの反対面または外面に対してシールするときに形成される。ラップシール（シーラント対スキン）は、フィンシールよりも少ないパッキング領域を有する利点を有するが、シール強度は、フィンシールに比べて乏しい。
【００２７】
端部シール
端部シールは、フィルムの内面の２つの部分、典型的には、端部部分を合わせて、互いに対してシールするときに形成される。端部シールは、パッケージ、例えば、パウチの上下端部に位置し、それらは、典型的に、フィンまたはラップシールに対して垂直である。
【００２８】
測定
シールを引き離すために必要な力は、「シール強度」（「ヒートシール強度」としても既知）と呼ばれている。本開示の目的のために、シール強度は、ＡＳＴＭ  Ｆ８８−９４に従って測定される。ホットタック強度の測定とは異なり、シール強度は、周囲条件で測定される。図３は、消費者によって取り扱われるときに、端部シール及びラップシールを有するパウチが受ける典型的な力を例証する。パウチの端部（ここでは、「上部」）シールについてのシール強度は、Ｔ形状の引張力（９０°の角度でパッケージの上部の両端を引っ張ることによって）によって測定され、これは、消費者が彼／彼女の手でパッケージを開放するのに及ぼす力を擬態する。
【００２９】
ラップ（ここでは、「後部」）シールについてのシール強度は、Ｉ形状の引張力（１８０°の角度でパッケージの両側を引っ張ることによって）によって測定され、これは、パッケージがその取り扱い及び輸送の間に受ける力を擬態する。
【００３０】
このため、シールの所望のシール強度は、特定のエンドユーザ用途及びパッケージの設計に従って変化する。Ｔ剥離シール強度は、個々の製造業者要件に従って一般に特定される。フレキシブルパッケージング用途、例えば、シリアルのライナー、スナック食品パッケージ、クラッカーチューブ、及びケーキミックスライナについて、所望のＴ形状シール強度は、一般に、１〜４ｌｂ／インチ（４．４８〜１７．９Ｎ／２５．４ｍｍ）、または１〜３ｌｂ／インチ（４．４８〜１３．４Ｎ／２５．４ｍｍ）、または１〜１．５ｌｂ／インチ（４．４８〜６．７Ｎ／２５．４ｍｍ）の範囲である。Ｉ剥離ヒートシール試験は、ラップシールを分離するための現実のラップシール力をシミュレーションする。パッケージの気密シールを保証するためには、典型的に、強いシールが望ましい。このようなシールは、様々な名前のなかでも、ロックアップシールとして既知である。これらのシールは、一般に、少なくとも５ｌｂ／インチ（２２．４Ｎ／２５．４ｍｍ）、または１０ｌｂ／インチ（４４．８Ｎ／２５．４ｍｍ）、または１５ｌｂ／インチ（６７．２Ｎ／２５．４ｍｍ）のＩ形状シール強度を有する。
【００３１】
パッケージ
本発明のパッケージは、サイズ、形状、組成、及び構成において幅広く変化することができる。種々の構成としては、パウチ（自立形パウチを含む）及びサッシェが挙げられるが、これらに限定されない。一実施形態において、パッケージは、ラミネートフィルムから構成されたパウチである。ラミネートフィルムは、少なくとも外面（ラミネーション基材としても既知であり、それは、一般に、延伸ポリプロピレンなどの延伸材料に基づき、または場合によっては、延伸もしくは非延伸ポリエチレン基材を使用することができる）及び内面を含む（一般に、ヒートシール可能な層を含有するシーラントフィルムとしても既知である。これは、限定されないが、ポリエチレン、ポリプロピレン、ポリアミド、ポリエステル、またはこれらのコポリマーを含む材料に基づくモノまたは共押出構造であり得る）。ラミネートフィルムは、少なくとも２層の層を含み、各層は、フィルムまたはコーティングである。ラミネートフィルムは、１層以上の中間層、すなわち、外層と内層との間の層を含むことができ、これは、フィルムまたはコーティングのいずれかであり得る（その後者は、一般に、一種の液体接着剤または溶融ポリマー、例えば、ポリエチレンであり、外層及び内層を結合する）。各層、すなわち、外部、中間、及び内部は、２層以上の副層を含むことができる。
【００３２】
外層
パッケージの外層は、一軸延伸キャストポリプロピレン（ｃＰＰ）及び二軸延伸ポリプロピレン（ＢＯＰＰ）を含むＯＰＰを含む。いずれのものも、透明、裏印刷もしくは直接印刷、コーティング、着色、及び／または金属化フィルムであり得る。典型的には、外層は、単一シートのＯＰＰフィルムを含み、すなわち、単一シートは、いかなる副層も含まない。このため、外層の両面は、ＯＰＰを含む、またはＯＰＰから本質的になる、またはＯＰＰからなる。本発明の実施において使用されるＯＰＰは、既知の材料であり、市販されている。
【００３３】
内層
パッケージの内層は、その表面のうちの１つ、すなわち、少なくともパッケージの内部に開放され、外層の表面のうちの１つ（ヒートシールの一部として以外）または中間層の表面のうちの１つのいずれかと接触しない表面として、ブレンドの重量基準の重量パーセントにおいて、（１）少なくとも５０％、または６０％、または７０％、または８０％、または９０％のプロピレン系プラストマーまたはエラストマー（ＰＢＰＥ）、及び（２）５０％未満、または４０％、または３０％、または２０％、または１０％の低密度ポリエチレン（ＬＤＰＥ）のブレンドを含む。一実施形態において、内層は、少なくとも７０重量パーセント（ｗｔ％）のＰＢＰＥ及び３０重量％を超えないＬＤＰＥを含むブレンドを含む単一シートのフィルム、またはそのブレンドから本質的になる単一シートのフィルム、またはそのブレンドからなる単一シートのフィルムを含む。ブレンドは、限定されないが、スリップ剤、粘着防止剤、抗酸化剤などを含む１つ以上の添加剤を含むことができる。存在する場合、これらの添加剤は、ブレンド、すなわち、ＰＢＰＥ、ＬＤＰＥ、及び添加剤の総重量基準で、既知の量、例えば、全体で通常１０重量％未満、または５重量％、または３重量％、または２重量％で使用される。
【００３４】
一実施形態において、内層は、２層以上の副層を含み、その一方の副層（すなわち、パッケージの内部に開放された表面を有する副層）は、ＰＢＰＥ／ＬＤＰＥブレンドを含み、またはＰＢＰＥ／ＬＤＰＥブレンドから本質的になり、またはＰＢＰＥ／ＬＤＰＥブレンドからなり、他方の層のそれぞれは、それらのいずれもパッケージの内部に開放された表面を有さず、ＰＢＰＥ／ＬＤＰＥブレンド以外のポリマー材料を含む。このような他のポリマー材料としては、ポリオレフィン（好ましい）、ポリカーボネート、ポリエステル、ポリエーテル、ポリアミドなどが挙げられるが、これらに限定されない。典型的には、各副層は、フィルムであり、内層自体は、共押出フィルムであり、各副層は、それが隣接する副層と接合して接触する。
【００３５】
一実施形態において、内層は、３層の副層を含む共押出フィルムであり、第１の副層は、ＰＢＰＥ（例えば、ＶＥＲＳＩＦＹ（商標）２０００）を含み、またはＰＢＰＥから本質的になり、またはＰＢＰＥからなり、第２の副層は、ポリオレフィン（好ましくは、ポリエチレン、より好ましくは、低密度ポリエチレン（ＬＤＰＥ））を含み、またはポリオレフィンから本質的になり、またはポリオレフィンからなり、第３の副層は、ＰＢＰＥ／ＬＤＰＥブレンドを含み、またはＰＢＰＥ／ＬＤＰＥブレンドから本質的になり、またはＰＢＰＥ／ＬＤＰＥブレンドからなる。副層は、第１の副層の一方の表面（下面）が、第２の副層の一方の表面（上面）と接触し、第２の副層の他方の表面（下面）が、第３の副層の一方の表面（上面）と接触するように配置される。このため、第１の副層の上面は、外層の下面または中間層の下面のすべてもしくは一部のいずれかと接合するように利用可能である。このため、第３の副層の下面は、ヒートシールにおいて外層の上面の一部と接合するように利用可能であり、また、第３の副層の下面の残りは、パッケージの内面として機能するように利用可能である。
【００３６】
ＰＢＰＥ
一実施形態において、ＰＢＰＥは、実質的にアイソタクチックなプロピレン配列を有することを特徴とする。「実質的にアイソタクチックなプロピレン配列」は、配列が０．８５超、または０．９０超、または０．９２超、または０．９３超の１３Ｃ  ＮＭＲによって測定されるアイソタクチックトライアド（ｍｍ）を有することを意味する。アイソタクチックトライアドは、当技術分野において既知であり、例えば、ＵＳＰ５，５０４，１７２及びＷＯ２０００／０１７４５に記載されており、これらは、１３Ｃ  ＮＭＲスペクトルによって決定されるコポリマー分子鎖中のトライアド単位に関するアイソタクチック配列に言及する。
【００３７】
ＰＢＰＥは、ＡＳＴＭ  Ｄ−１２３８（２３０℃／２．１６ｋｇ）に従って測定された０．１〜２５ｇ／１０分（ｍｉｎ）の範囲のメルトフローレート（ＭＦＲ）を有する。例えば、ＭＦＲは、下限の０．１、０．２、または０．５から上限の２５、１５、１０、８、または５ｇ／１０分にすることができる。例えば、ＰＢＰＥがプロピレン／エチレンコポリマーであるとき、それは、０．１〜１０ｇ／１０分、または代替例において、０．２〜１０ｇ／１０分の範囲のＭＦＲを有してもよい。
【００３８】
ＰＢＰＥは、少なくとも１〜３０重量（少なくとも２〜５０ジュール／グラム（Ｊ／ｇ）未満の融解熱）の範囲の結晶化度を有する。例えば、結晶化度は、下限の１、２．５、または３重量（それぞれ、少なくとも２、４、または５Ｊ／ｇ）から上限の３０、２４、１５、または７重量（それぞれ、５０、４０、２４．８、または１１Ｊ／ｇ未満）であることができる。例えば、ＰＢＰＥがプロピレン／エチレンコポリマーであるとき、それは、少なくとも１〜２４、１５、７、または５重量％（それぞれ、少なくとも２〜４０、２４．８、１１、または８．３Ｊ／ｇ未満）の範囲の結晶化度を有してもよい。結晶化度は、ＷＯ２０１４／１００３８６に記載されるＤＳＣ法によって測定される。
【００３９】
プロピレン／エチレンコポリマーは、プロピレンから誘導された単位、ならびにエチレンコモノマー及び任意選択で、Ｃ４−Ｃ１０α−オレフィンから誘導されたポリマー単位を含む。例示的なコモノマーは、Ｃ２及びＣ４〜Ｃ１０のα−オレフィン、例えば、Ｃ２、Ｃ４、Ｃ６、Ｃｓα−オレフィンである（エチレンは、本開示においてα−オレフィンとみなされる）。
【００４０】
一実施形態において、ＰＢＰＥは、１〜４０重量％のエチレンコモノマーを含む。例えば、コモノマー含有量は、下限の１、３、４、５、７、または９重量％から上限の４０、３５、３０、２７、２０、１５、１２、または９重量％であることができる。例えば、プロピレン／エチレンコポリマーは、１〜３５重量％、または代替例において、１〜３０、３〜２７、３〜２０、もしくは３〜１５重量％のエチレンコモノマーを含む。
【００４１】
実施形態において、ＰＢＰＥは、ＩＳＯ  １１８３に従って測定された０．８６０１ｇ／ｃｍ３、または０．８７０１ｇ／ｃｍ３〜０．９０００ｇ／ｃｍ３、または０．８９００ｇ／ｃｍ３の密度を有する。
【００４２】
実施形態において、ＰＢＰＥは、３．５以下、代替例において、３．０以下、または別の代替例において、１．８〜３．０の数平均分子量（Ｍｗ／Ｍｎ）で割った重量平均分子量として定義される分子量分布（ＭＷＤ）を有する。ＷＯ２０１４／１００３８６に記載されるように、従来のゲル透過クロマトグラフィ（ＧＰＣ）測定を使用して、Ｍｗ、Ｍｎ、及びＭｗ／Ｍｎを決定する。
【００４３】
このようなＰＢＰＥタイプのポリマーは、ＵＳＰ６，９６０，６３５及び６，５２５，１５７にさらに記載されている。このようなＰＢＰＥは、ＶＥＲＳＩＦＹの商標でＴｈｅ  Ｄｏｗ  Ｃｈｅｍｉｃａｌ  Ｃｏｍｐａｎｙから、またはＶＩＳＴＡＭＡＸＸの商標でＥｘｘｏｎＭｏｂｉｌ  Ｃｈｅｍｉｃａｌ  Ｃｏｍｐａｎｙから市販されている。
【００４４】
実施形態において、ＰＢＰＥは、（Ａ）プロピレンから誘導された６０〜１００未満、８０〜９９、または８５〜９９重量の単位、及び（Ｂ）エチレン及び任意選択で、１つ以上のＣ４−１２アルファ−オレフィンから誘導されたゼロ超〜４０、または１〜２０、４〜１６、または４〜１５重量の単位を含み、かつ平均少なくとも０．００１、少なくとも０．００５、または少なくとも０．０１の長鎖分岐／１０００全炭素を含有するものとしてさらに特徴付けられ、長鎖分岐という用語は、短鎖分岐超の少なくとも１つの炭素の鎖長を指し、短鎖分岐は、コモノマー中の炭素の数未満の２つの炭素の鎖長を指す。例えば、プロピレン／１−オクテンインターポリマーは、長さが少なくとも７つの炭素の長鎖分岐を有する主鎖を有するが、これらの主鎖は、長さが６つの炭素のみの短鎖分岐も有する。プロピレン／エチレンコポリマーインターポリマーにおける長鎖分岐の最大数は、３長鎖分枝／１０００の全炭素を超えない。
【００４５】
実施形態において、ＰＢＰＥコポリマーは、ＷＯ２０１４／１００３８６に記載されるＤＳＣ法によって測定された５５℃〜１４６℃の溶融温度（Ｔｍ）を有する。
【００４６】
好適なプロピレン／エチレンコポリマーの非限定的な例としては、Ｔｈｅ  Ｄｏｗ  Ｃｈｅｍｉｃａｌ  Ｃｏｍｐａｎｙから入手可能なＶＥＲＳＩＦＹ  ２０００である。
【００４７】
ＬＤＰＥ
一実施形態において、本発明の実施に使用されるＬＤＰＥは、ＡＳＴＭ  １２３８（１９０℃／２．１６ｋｇ）に従って測定された０．２ｇ／１０分、または０．５ｇ／１０分〜１０ｇ／１０分、または２０ｇ／１０分、または５０ｇ／１０分のメルトインデックス（ＭＩ）を有する。
【００４８】
一実施形態において、ＬＤＰＥは、ＡＳＴＭ  Ｄ７９２に従って測定された０．９１５ｇ／ｃｍ３〜０．９２５ｇ／ｃｃ、または０．９３０ｇ／ｃｍ３、０．９３５ｇ／ｃｍ３、または０．９４０ｇ／ｃｍ３の比重を有する。
【００４９】
実施形態において、ＬＤＰＥは、オートクレーブ高圧重合プロセス、管状高圧重合プロセス、またはそれらの組み合わせで作製される。さらなる実施形態において、ＬＤＰＥは、直鎖状低密度ポリエチレン及び高密度ポリエチレンを排除する。
【００５０】
ＰＢＰＥ／ＬＤＰＥブレンド
一実施形態において、ＰＢＰＥ／ＬＤＰＥブレンドは、３０重量％〜８０重量％のＰＢＰＥ及び２０重量％〜７０重量％のＬＤＰＥを含む。重量パーセントは、ブレンド、すなわち、ＰＢＰＥ、ＬＤＰＥ、及び他の任意のブレンド構成要素、例えば、添加剤の総重量に基づく。
【００５１】
実施形態において、ＰＢＰＥ／ＬＤＰＥブレンドは、少なくとも５０重量％、または少なくとも６０重量％、または少なくとも７０重量％のＰＢＰＥ及び５０重量％未満、または４０重量％未満、または３０重量％であるが、少なくとも５重量％、または少なくとも１０重量％、または少なくとも２０重量％のＬＤＰＥを含む。ＰＢＰＥ／ＬＤＰＥブレンドは、ＡＳＴＭ  Ｄ７９２に従って測定された０．８９０ｇ／ｃｍ３〜０．９１５ｇ／ｃｍ３の比重及びＡＳＴＭ  Ｄ１２３８（１９０℃／２．１６ｋｇ）に従って測定された１．０ｇ／１０分〜２．０ｇ／１０分のメルトインデックスをさらに有する。
【００５２】
一実施形態において、ＰＢＰＥ／ＬＤＰＥブレンドは、７５重量％のＰＢＰＥ及び２５重量％のＬＤＰＥを含む。７５／２５ブレンドは、０．８９ｇ／ｃｍ３〜０．９０ｇ／ｃｍ３の比重及び３．０ｇ／１０分〜４．０ｇ／１０のメルトインデックスをさらに有する。さらなる実施形態において、７５／２５ブレンドは、０．８９５ｇ／ｃｍ３の比重及び３．８ｇ／１０分のメルトインデックスを有する。
【００５３】
中間層
本発明の一実施形態において、パッケージは、１層以上の中間層を含むことができる。これらの層は、種々の機能のいずれか、例えば、外層と内層との間のタイとして、外層及び内層の一方または両方と別の中間層との間のタイとして、水分及び／または酸素に対するバリア層として、物理的強度をパッケージに提供する手段などとして機能することができ、これらの層は、単一シートのフィルムもしくは２層以上の副層を含み、または単一シートのフィルムもしくは２層以上の副層から本質的になり、または単一シートのフィルムもしくは２層以上の副層からなる。中間層の例としては、バリアフィルム、例えば、エチレンビニルアルコール（ＥＶＯＨ）、ポリ塩化ビニリデン（ＳＡＲＡＮ（商標）フィルム）、ポリアミド、アルミ箔など、接着剤フィルムまたはコーティング、例えば、ＰＢＰＥ、ポリアクリレート、ポリエチレン、接着剤（溶剤系、水性、及び無溶剤）などが挙げられるが、これらに限定されない。
【００５４】
層厚
ラミネートフィルムの厚さ、ならびにラミネートフィルムの種々の層及び副層（存在する場合）の厚さは、幅広く変化することができる。典型的には、ラミネートフィルム、すなわち、パッケージが形成されるフィルムの厚さは、０．３〜６．０ｍｉｌ（８〜１５２μｍ）、より典型的には、０．８〜４．０ｍｉｌ（２０〜１００μｍ）、さらにより典型的には、１．０〜３．０ｍｉｌ（２５〜７６μｍ）である。
【００５５】
外層の厚さは、典型的には、０．３〜３．０ｍｉｌ（８〜７６μｍ）、より典型的には、０．４〜２．０ｍｉｌ（１０〜５０μｍ）、さらにより典型的には、０．５〜１．２ｍｉｌ（１２〜３０μｍ）である。
【００５６】
内層の厚さは、典型的には、０．４〜４ｍｉｌ（１０〜１００μｍ）、より典型的には、０．５〜３．０ｍｉｌ（１２〜７６μｍ）、さらにより典型的には、０．８〜２．０ｍｉｌ（２０〜５０μｍ）である。
【００５７】
任意の個々の中間層の厚さは、典型的には、０．３〜３．０ｍｉｌ（８〜７６μｍ）、より典型的には、０．４〜２．０ｍｉｌ（１０〜５０μｍ）、さらにより典型的には、０．５〜１．２ｍｉｌ（１２〜３０μｍ）である。
【００５８】
任意の特定の層の任意の特定の副層の厚さは、とりわけ、副層の組成及び目的によって変化する。
【００５９】
ラミネートフィルムを形成するための手順
ラミネートフィルムは、押出コーティング／ラミネーションまたは接着剤ラミネーションのいずれかによって調製することができる。
【００６０】
押出コーティング／ラミネーション
押出コーティングまたはラミネーションは、パッケージング材料を製造するための技法である。キャストフィルムと同様に、押出コーティングは、フラットダイ技法である。フィルムは、例えば、ＵＳＰ４，３３９，５０７に記載されるプロセスに従って、単層または共押出品のいずれかの形態で、基材上へ押出コーティングすることができる。複数の押出機を利用する、または数回、種々の基材を押出コーティングシステムに通過させることによって、バリア、靭性、または改善されたホットタックまたはヒートシール性であるかどうかにかかわらず、いくつかの種類の性能属性をそれぞれ提供する複数のポリマー層をもたらすことができる。多層／多基材システムのためのいくつかの典型的な最終使用用途は、スナック、乾燥食品、液体、またはチーズパッケージ用である。他の最終使用用途としては、ペットフード、スナック、チップス、冷凍食品、肉、ホットドッグ、及び多数の他の用途が挙げられるが、これらに限定されない。
【００６１】
接着剤ラミネーション
以下は、接着剤ラミネーションを形成するための手順の例証である。既知の厚さ（例えば、４８ミクロン）外部フィルム（ラミネーション基材）は、溶剤系（もしくは無溶剤）または水性接着剤が約０．５〜３ポンド／リームのコーティング重量で２０〜５０％の固体で塗布されるコーティングデッキを通過する。接着剤が塗布された後、ウェブを（必要に応じて）乾燥させるためにオーブンを通じて移動させ、その後、少なくとも加熱されたスチールロール及びゴムロールを含むラミネータに移動させる（他の構成も、存在してもよい）。コーティングされた外部フィルムの裏側は、ホットスチールロールと接触する。一方、内部フィルムは、約３８〜４２ダインに処理されたコロナである。コロナ処理されたフィルムの側面は、それがゴムロールと加熱されたスチールロールとの間に入り、２つの基材が合わせられるので、外部基材の接着剤側面と接触する。得られたラミネート構造は、巻き戻しシステムに巻き付けられ、このように最終的なラミネートを形成する。
【００６２】
パッケージを形成するための手順
フレキシブルフィルムを使用して、所与の内容物を保護するためのパッケージングを形成する。フレキシブルフィルムを有するパッケージを製造する複数の方法が存在する。例えば、垂直フォームフィルシール（ＶＦＦＳ）は、フレキシブルフィルムのフラットシートが縦のシール（ラップまたはフィンシール）によって筒状に変えられて、その後、（一般に）上部及び下部シールによってパウチに変化させるプロセスである。ＶＦＦＳプロセスにおいて、パッケージは、垂直面上をシールされ、その後、下部及び上部水平シールが形成される。Ｂｉｌｇｅｎ，Ｍ．，Ｖａｎ  Ｄｕｎ，Ｊ．，Ｉｎｓｕｒｉｎｇ  Ｓｅａｌ  Ｉｎｔｅｇｒｉｔｙ  ａｎｄ  Ｂｒｏａｄ  Ｏｐｅｒａｔｉｎｇ  Ｗｉｎｄｏｗ，ＴＡＰＰＩ，Ｐｌａｃｅ  Ｃｏｎｆｅｒｅｎｃｅ（２０１２）を参照のこと。
【００６３】
水平フォームフィルシール（ＨＦＦＳ）パッケージングプロセスは、ＶＦＦＳプロセスと非常に類似している。ＨＦＦＳプロセスは、パッケージ端部が横から横に切られる水平面上の摺動によるパッケージシーリングを伴う。
【００６４】
パッケージ使用
本発明のパッケージによって格納するのに好適な内容物の非限定的な例としては、食料品（飲料、スープ、チーズ、穀類）、液体、シャンプー、油、ワックス、緩和剤、ローション剤、保湿剤、薬剤、ペースト、界面活性剤、ゲル、接着剤、懸濁液、溶液、酵素、石鹸、化粧品、リニメント剤、流動性微粒子、及びそれらの組み合わせが挙げられる。
【００６５】
以下の実施例は、本発明の実施形態を例証する。
【実施例】
【００６６】
発明構造
本発明の構造は、以下の層からなった：
（１）透明かつ裏印刷されたＢＯＰＰの外層、
（２）タイ層は、
（ａ）０．８８８ｇ／ｃｍ３（ＩＳＯ  １１８３）の密度、２．０ｇ／１０分のＭＦＲ（２３０℃／２．１６ｋｇ）（ＡＳＴＭ  Ｄ１２３８）を有するプロピレンエチレンコポリマー（プラストマー）であり、Ｔｈｅ  Ｄｏｗ  Ｃｈｅｍｉｃａｌ  Ｃｏｍｐａｎｙから入手可能な１００％のＶＥＲＳＩＦＹ（商標）２０００からなる第１の副層（３０重量％）、
（ｂ）０．９２１ｇ／ｃｍ３（ＡＳＴＭ  Ｄ７９２）の比重、６．０ｇ／１０分のＭＩ（１９０℃／２．１６ｋｇ）（ＡＳＴＭ  Ｄ１２３８）を有する直鎖状低密度ポリエチレンであり、Ｔｈｅ  Ｄｏｗ  Ｃｈｅｍｉｃａｌ  Ｃｏｍｐａｎｙから入手可能な１００％のＤＯＷＬＥＸ（商標）２０３５からなる第２の副層（４０重量％）、及び
（ｃ）０．９３８ｇ／ｃｍ３（ＩＳＯ  １１８３）の密度、１１．０ｇ／１０分のＭＦＲ（１９０℃／２．１６ｋｇ）（ＡＳＴＭ  Ｄ１２３８）を有するエチレンアクリル酸コポリマーであり、Ｔｈｅ  Ｄｏｗ  Ｃｈｅｍｉｃａｌ  Ｃｏｍｐａｎｙから入手可能な１００％のＰＲＩＭＡＣＯＲ（商標）３４４０からなる第３の副層（３０重量％）、のブレンドを含む３−副層共押出コーティングウェブであり、
（３）金属化ＢＯＰＰ
（４）３−副層の共押出内（シーラント）層であって、
（ｄ）１００％のＶＥＲＳＩＦＹ（商標）２０００からなる第１の副層（２７．５の重量％）、
（ｅ）０．９２０ｇ／ｃｍ３（ＡＳＴＭ  Ｄ７９２）の比重、８．０ｇ／１０分のＭＩ（１９０℃／２．１６ｋｇ）（ＡＳＴＭ  Ｄ１２３８）を有する低密度ポリエチレンであり、Ｔｈｅ  Ｄｏｗ  Ｃｈｅｍｉｃａｌ  Ｃｏｍｐａｎｙから入手可能な１００％のＬＤＰＥ  ７２２からなる第２の副層（２７．５重量％）、及び
（ｆ）０．８９５ｇ／ｃｍ３（ＡＳＴＭ  Ｄ７９２）の密度、３．８０ｇ／１０分のＭＩ（１９０℃／２．１６ｋｇ）（ＡＳＴＭ  Ｄ１２３８）、または８．５０ｇ／１０分のＭＦＲ（２３０℃／２．１６ｋｇ）（ＡＳＴＭ  Ｄ１２３８）を有する約７５％のＰＢＰＥ及び約２５％のＬＤＰＥの１００％の溶融混練ポリエチレン樹脂からなる第３の副層（４５重量％）、からなる３−副層の共押出内（シーラント）層。
【００６７】
タイ層は、１６ポンド／リームの総率で、透明なＢＯＰＰ及び金属化ＢＯＰＰの一方または両方に適用される。
【００６８】
厚さは、
外層は、１．２ｍｉｌ（３０μｍ）であり、
タイ層は、１６ｌｂ／リームであり、
金属化ＯＰＰ層は、０．７ｍｉｌ（１８μｍ）であり、
内層は、１．１ｍｉｌ（２８μｍ）である。
【００６９】
内層の副層の厚さは、
第１の副層（ＶＥＲＳＩＦＹ（商標）２０００）−０．３ｍｉｌ（８μｍ）、
第２の副層（ＬＤＰＥ  ７２２）−０．３ｍｉｌ（８μｍ）、及び
第３の副層（ＰＢＰＥ／ＬＤＰＥブレンド）−０．５ｍｉｌ（１２μｍ）である。
【００７０】
本発明の構造の層は、外層の一方の（下部）表面が、タイ層の一方の（上部）表面と接触し、タイ層の他方の（下部）表面が、金属化ＯＰＰ層の一方の（上部）表面と接触し、金属化ＯＰＰ層の他方の（下部）表面が、内層の一方の（上部）表面と接触するように配置される。内層の副層は、第１の副層の一方（下部）が、第２の副層の一方（上部）と接触し、第２の副層の他方（下面）が、第３の副層の一方（上面）と接触するように配置される。第１の副層の上面は、金属化ＯＰＰ層の下面と接触する（ＶＥＲＳＩＦＹ（商標）２０００プラストマーは、ＯＰＰポリマーに良好に接着する）。第３の副層（ＰＢＰＥ／ＬＤＰＥブレンド）の下面は、構造の下面でもあり、このため、それは、可剥性端部シールを形成することができる。それは、非可剥性ラップシールを形成するために外層（ＯＰＰ）の上面と接合することもできる。
【００７１】
比較構造
比較構造は、以下の層からなった：
（１）ＯＰＰの外層、
（２）タイ層は、
（ａ）０．８８８ｇ／ｃｍ３（ＩＳＯ  １１８３）の密度、２．０ｇ／１０分のＭＦＲ（２３０℃／２．１６ｋｇ）（ＡＳＴＭ  Ｄ１２３８）を有するプロピレンエチレンコポリマー（プラストマー）であり、Ｔｈｅ  Ｄｏｗ  Ｃｈｅｍｉｃａｌ  Ｃｏｍｐａｎｙから入手可能な１００％のＶＥＲＳＩＦＹ（商標）２０００からなる第１の副層（３０重量％）、
（ｂ）０．９２１ｇ／ｃｍ３（ＡＳＴＭ  Ｄ７９２）の比重、６．０ｇ／１０分のＭＩ（１９０℃／２．１６ｋｇ）（ＡＳＴＭ  Ｄ１２３８）を有する直鎖状低密度ポリエチレンであり、Ｔｈｅ  Ｄｏｗ  Ｃｈｅｍｉｃａｌ  Ｃｏｍｐａｎｙから入手可能な１００％のＤＯＷＬＥＸ（商標）２０３５からなる第２の副層（４０重量％）、及び
（ｃ）０．９３８ｇ／ｃｍ３（ＩＳＯ  １１８３）の密度、１１．０ｇ／１０分のＭＦＲ（１９０℃／２．１６ｋｇ）（ＡＳＴＭ  Ｄ１２３８）を有するエチレンアクリル酸コポリマーであり、Ｔｈｅ  Ｄｏｗ  Ｃｈｅｍｉｃａｌ  Ｃｏｍｐａｎｙから入手可能な１００％のＰＲＩＭＡＣＯＲ（商標）３４４０からなる第３の副層（３０重量％）、のブレンドを含む３層の副層共押出コーティングウェブであり、
（３）金属化ＢＯＰＰ、
（４）３−副層の共押出内（シーラント）層であって、
（ｄ）１００％のＶＥＲＳＩＦＹ（商標）２０００からなる第１の副層（２７．５の重量％）、
（ｅ）０．９１３５ｇ／ｃｍ３（ＡＳＴＭ  Ｄ７９２）の密度、１．９ｇ／１０分のＭＩ（１９０℃／２．１６ｋｇ）（ＡＳＴＭ  Ｄ１２３８）を有する約３０％のＰＢＰＥ及び約７０％のＬＤＰＥの１００％の溶融混練ポリエチレン樹脂からなる第２の副層（２７．５重量％）、及び
（ｆ）０．９０４ｇ／ｃｍ３（ＡＳＴＭ  Ｄ７９２）の比重、７．５．０ｇ／１０分のＭＩ（１９０℃／２．１６ｋｇ）（ＡＳＴＭ  Ｄ１２３８）を有するエチレン−アルファ−オレフィンコポリマーであり、Ｔｈｅ  Ｄｏｗ  Ｃｈｅｍｉｃａｌ  Ｃｏｍｐａｎｙから入手可能な１００％のＡＦＦＩＮＩＴＹ  ＰＴ  １４５０Ｇ１からなる第３の副層（４５重量％）、からなる３−副層の共押出内（シーラント）層。
【００７２】
タイ層は、１６ポンド／リームの総率で、透明なＢＯＰＰ及び金属化ＢＯＰＰの一方または両方に適用される
【００７３】
厚さは、
外層は、１．２ｍｉｌ（３０μｍ）であり、
タイ層は、１６ｌｂ／リームであり、
金属化ＯＰＰ層は、０．７ｍｉｌ（１８μｍ）であり、
内層は、１．１ｍｉｌ（２８μｍ）である。
【００７４】
内層の副層の厚さは、
第１の副層（ＶＥＲＳＩＦＹ（商標）２０００）−０．３ｍｉｌ（８μｍ）、
第２の副層（ＸＵＳ−５６７０３．０３）−０．３ｍｉｌ（８μｍ）、及び
第３の副層（ＡＦＦＩＮＩＴＹ  ＰＴ  １４５０Ｇ１）−０．５ｍｉｌ（１２μｍ）である。
【００７５】
ＡＦＦＩＮＩＴＹ  ＰＴ  １４５０Ｇ１（第３の副層）は、非可剥性ラップシールを提供するために使用されるが、それは、可剥性端部シールとして作用しないため、層間剥離を介して剥離シールを提供する意図で、第２の副層において、異なる製剤が使用された。この異なる製剤は、低ネックイン押出性能のための溶融強度も提供する。
【００７６】
本発明の構造の層は、外層の一方の（下部）表面が、タイ層の一方の（上部）表面と接触し、タイ層の他方の（下部）表面が、金属化ＯＰＰ層の一方の（上部）表面と接触し、金属化ＯＰＰ層の他方の（下部）表面が、内層の一方の（上部）表面と接触するように配置される。内層の副層は、第１の副層の一方（下部）が、第２の副層の一方（上部）と接触し、第２の副層の他方（下面）が、第３の副層の一方（上面）と接触するように配置される。第１の副層の上面は、金属化ＯＰＰ層の下面と接触する（ＶＥＲＳＩＦＹ（商標）２０００プラストマーは、ＯＰＰポリマーに良好に接着する）。第３の副層（ＡＦＦＩＮＩＴＹ  ＰＴ  １４５０Ｇ１）の下面は、構造の下面でもあり、このため、それは、非可剥性ラップシールを形成するために外層（ＯＰＰ）の上面と接合することができる。比較構造は、非可剥性ラップシール及び非可剥性端部シールを提供する。
【００７７】
発明構造及び比較構造のための調製方法
押出コーティング／ラミネーションを使用して、本発明の試料及び比較試料を製作する。押出コーティング機器は、以下のものを含んだ：
【００７８】
【表１】
2019500284.tif 000003
【００７９】
結果及び考察
Ｔ形状ヒートシール強度測定（９０°の角度でシールの２つの端部を引っ張ることによって測定される）を使用して、パウチ上の端部シールの剥離力を測定する。４ポンド／インチ以下は、容易な剥離機能を保証するのに望ましいヒートシール強度である。図４に示されるデータは、発明構造（８１９５４４）が可剥性シールを提供することを示す。一方、比較構造（８１９５４５）は、可剥性ではない。
【００８０】
Ｉ形状（オーバーラップ）ヒートシール強度測定（１８０°の角度でシールの２つの端部を引っ張ることによって測定される）を使用して、パウチ上のラップシールの剥離力を測定する。１５ポンド／インチヒートシール強度は、良好なシール完全性を保証するのに望ましい。図５に提供されたデータは、発明構造（８６３２６９）が１５ｌｂ／インチ超のラップシール強度を提供することを示す。一方、比較構造（８６３２７１）は、１５ｌｂ／インチ未満の剥離強度を示す。
【図１】
2019500284.tif 000004
【図２】
2019500284.tif 000005
【図３】
2019500284.tif 000006
【図４】
2019500284.tif 000007
【図５】
2019500284.tif 000008
【国際調査報告】
2019500284.tif 000009
2019500284.tif 000010